(57)【要約】【課題】  電極を陽極酸化させて、表面に誘電体層を形成するようにした電解コンデンサにおいて、陽極酸化時に誘電体層の絶縁性が低下するのを抑制して、漏れ電流の発生の少ない電解コンデンサが得られるようにする。【解決手段】  第１の電解コンデンサにおいては、ニオブ合金、チタン合金及びタングステン合金から選択される１種の合金を用いた電極３を陽極酸化させて、その表面に誘電体層を形成し、第２の電解コンデンサにおいては、ニオブとアルミニウムとの混合焼結体からなる電極11を陽極酸化させて、その表面に誘電体層12を形成し、第３の電解コンデンサにおいては、ニオブ又はニオブ合金を用いた電極３にフッ素をドープさせ、この電極３を陽極酸化させて誘電体層を形成した。【選択図】  図１
2008022041.tif 000002
【特許請求の範囲】
【請求項１】
ニオブ粉末とアルミニウム粉末とを混合させた粉末を焼結させたニオブとアルミニウムとの混合焼結体からなる電極が陽極酸化されて、この電極の表面に酸化ニオブと酸化アルミニウムとが含有された誘電体層が形成されていることを特徴とする電解コンデンサ。
【請求項２】
請求項１に記載した電解コンデンサにおいて、上記のニオブとアルミニウムとの合計量に対するアルミニウムの量が０．０１〜１０ｗｔ％の範囲になっていることを特徴とする電解コンデンサ。
【請求項３】
ニオブ粉末とアルミニウム粉末とを混合させた粉末を焼結させたニオブとアルミニウムとの混合焼結体からなる電極を形成する工程と、前記電極を陽極酸化させて、この電極の表面に誘電体層を形成する工程を含むことを特徴とする電解コンデンサの製造方法。
【発明の詳細な説明】
【技術分野】
【０００１】
この発明は、電極が陽極酸化されて、この電極の表面に誘電体層が形成されてなる電解コンデンサに係り、特に、陽極酸化時に誘電体層の結晶化が進んで、誘電体層の絶縁性が低下するのを抑制し、電解コンデンサにおける漏れ電流を少なくなるようにした点に特徴を有するものである。
【背景技術】
【０００２】
近年、電子機器の小型化に伴って、小型で大容量のコンデンサの開発が要望されるようになった。
【０００３】
そして、このような大容量のコンデンサとして、近年においては、電極にチタンを用い、この電極を陽極酸化させて酸化チタンからなる誘電体層を形成した電解コンデンサ（例えば、特許文献１参照。）や、整流作用を有する陽極酸化が可能なアルミニウム，タンタル，ニオブ，チタン等の弁作用金属の粉末の焼成体からなる電極を陽極酸化させて、この電極の表面にこれらの金属酸化物からなる誘電体層を形成した電解コンデンサが提案されている（例えば、特許文献２参照。）。
【０００４】
しかし、上記のように陽極酸化が可能なアルミニウム，タンタル，ニオブ，チタン等の弁作用金属を用いた電極を陽極酸化させて、この電極の表面にこれらの金属酸化物からなる誘電体層を形成するようにした場合、陽極酸化時にこれらの金属酸化物の結晶化が進み、これによって誘電体層の絶縁性が低下し、このような電解コンデンサにおける漏れ電流が増大するという問題があった。
【特許文献１】特開平５−１２１２７５公報
【特許文献２】特開平１１−３１２６２８公報
【発明の開示】
【発明が解決しようとする課題】
【０００５】
この発明は、上記のように電極を陽極酸化させて、この電極の表面に誘電体層を形成するようにした電解コンデンサにおける上記のような問題を解決することを課題とするものであり、陽極酸化時において誘電体層の結晶化が進んで、誘電体層の絶縁性が低下するのを抑制し、漏れ電流の発生の少ない電解コンデンサが得られるようにすることを課題とするものである。
【課題を解決するための手段】
【０００６】
この発明における第１の電解コンデンサにおいては、上記のような課題を解決するため、電極にニオブ合金、チタン合金及びタングステン合金から選択される１種の合金を用い、この電極を陽極酸化させて、その表面に誘電体層を形成するようにしたのである。
【０００７】
そして、この第１の電解コンデンサのように、電極にニオブ合金、チタン合金及びタングステン合金から選択される１種の合金を用いると、ニオブやチタンやタングステン単体の金属を用いた場合に比べて、陽極酸化時に誘電体層が結晶化するのが抑制され、誘電体層の絶縁性が低下するのが防止されて、漏れ電流の発生の少ない電解コンデンサが得られるようになる。
【０００８】
ここで、上記のニオブ合金の種類については特に限定されないが、陽極酸化時において誘電体層が結晶化するのを適切に抑制するためには、ニオブに対してタングステン、バナジウム、亜鉛、アルミニウム、モリブデン、ハフニウム及びジルコニウムから選択される少なくとも１種の添加金属が添加されて合金化されたニオブ合金を用いることが好ましい。特に、ニオブに対してアルミニウムが添加されたニオブ合金を用いた電極を陽極酸化させて誘電体層を形成すると、この誘電体層中に酸化ニオブと共に絶縁性に優れた酸化アルミニウムが含有されるようになり、この酸化アルミニウムにより誘電体層の結晶化が抑制されて、漏れ電流の発生が抑制されるようになる。
【０００９】
また、上記のチタン合金の種類については特に限定されないが、陽極酸化時において誘電体層が結晶化するのを適切に抑制するためには、チタンに対してタングステン、バナジウム、亜鉛、アルミニウム、モリブデン、ハフニウム及びジルコニウムから選択される少なくとも１種の添加金属が添加されて合金化されたチタン合金を用いることが好ましい。
【００１０】
さらに、上記のタングステン合金の種類については特に限定されないが、陽極酸化時において誘電体層が結晶化するのを適切に抑制するためには、タングステンに対してニオブ、チタン、タンタル、バナジウム、亜鉛、アルミニウム、モリブデン、ハフニウム及びジルコニウムから選択される少なくとも１種の添加金属が添加されて合金化されたタングステン合金を用いることが好ましい。
【００１１】
また、上記のニオブ合金やチタン合金やタングステン合金において、上記のように添加させる添加金属の量が少ないと、陽極酸化時において誘電体層が結晶化するのを適切に抑制することができなくなり、また添加金属の量が多くなり過ぎても、同様に陽極酸化時において誘電体層が結晶化するのを適切に抑制することができなくなる。このため、上記の各合金中における添加金属の含有量を０．０１〜１０ｗｔ％の範囲にすることが好ましい。
【００１２】
また、この発明における第２の電解コンデンサにおいては、電極にニオブとアルミニウムとを混合させた粉末を焼結させたニオブとアルミニウムとの混合焼結体を用い、この電極の表面に陽極酸化によって酸化ニオブと酸化アルミニウムとが含有された誘電体層を形成している。
【００１３】
そして、この第２の電解コンデンサのように、ニオブとアルミニウムとを混合させた粉末を焼結させたニオブとアルミニウムとの混合焼結体からなる電極を陽極酸化させると、この電極の表面において酸素イオンが内部に拡散すると共に、ニオブイオンやアルミニウムイオンがこの電極の表面に移動して反応するようになる。
【００１４】
ここで、上記のニオブイオンはアルミニウムイオンよりもイオン導電性が高いため、陽極酸化により、先ずニオブ粒子の表面に酸化ニオブの層が形成されるようになり、次いでアルミニウムが酸化される際に、アルミニウムイオンが上記の酸化ニオブの層内に拡散して、酸化ニオブの層内に酸化アルミニウムが形成されるようになると考えられる。そして、このように酸化ニオブの層内に形成された酸化アルミニウムにより、誘電体層の結晶化が抑制されて、漏れ電流の発生が抑制されるようになると考えられる。
【００１５】
なお、この第２の電解コンデンサのように、ニオブとアルミニウムとの混合焼結体からなる電極において、アルミニウムの量が適切でないと、陽極酸化時において誘電体層が結晶化するのを適切に抑制することができなくなる。このため、このニオブとアルミニウムとの合計量に対するアルミニウムの量を０．０１〜１０ｗｔ％の範囲にすることが好ましい。
【００１６】
また、この発明における第３の電解コンデンサにおいては、ニオブ又はニオブ合金からなる電極にフッ素をドープさせ、この電極を陽極酸化させて誘電体層を形成している。
【００１７】
そして、この第３の電解コンデンサのように、ニオブ又はニオブ合金からなる電極にフッ素をドープさせ、この電極を陽極酸化させると、陽極酸化時において誘電体層が結晶化するのが、ドープされたフッ素によって抑制され、誘電体層の絶縁性が低下するのが防止されて、漏れ電流の発生の少ない電解コンデンサが得られるようになる。
【００１８】
ここで、この第３の電解コンデンサにおいて、電極を構成する材料にニオブ合金を用いると、前記のように陽極酸化時において誘電体層が結晶化するのがさらに抑制されるようになる。また、このニオブ合金としては、前記のようにニオブに対して前記のような添加金属を添加させて合金化させたニオブ合金を用いることがより好ましく、さらにこのニオブ合金中における添加金属の含有量も上記のような範囲にすることが好ましい。
【００１９】
そして、上記の第３の電解コンデンサを製造するにあたっては、ニオブ又はニオブ合金からなる電極をフッ素ガス雰囲気中で熱処理してフッ素をドープさせた後、この電極を陽極酸化させて、この電極の表面に誘電体層を形成させるようにすることができる。
【００２０】
ここで、上記のようにニオブ又はニオブ合金からなる電極をフッ素ガス雰囲気中で熱処理してフッ素をドープさせるにあたり、熱処理する温度がフッ化ニオブの沸点である２２５℃を越えると、フッ素を適切にドープさせることができなくなるため、熱処理する温度を２００℃以下にすることが好ましく、より好ましくは、４０℃〜１５０℃の温度で熱処理させるようにする。
【００２１】
また、上記の第３の電解コンデンサを製造するにあたっては、上記の方法以外に、ニオブ又はニオブ合金からなる電極をフッ素イオンを含む水溶液中で陽極酸化させて、この電極中にフッ素をドープさせると共にこの電極の表面に誘電体層を形成させるようにすることもできる。
【発明の効果】
【００２２】
以上詳述したように、この発明における第１の電解コンデンサにおいては、電極にニオブ合金、チタン合金及びタングステン合金から選択される１種の合金を用い、この電極を陽極酸化させて、その表面に誘電体層を形成するようにしたため、ニオブやチタンやタングステン単体の金属を電極に用いる場合に比べて、陽極酸化時において誘電体層が結晶化するのが抑制され、これにより誘電体層の絶縁性が低下するのが防止されて、漏れ電流の発生の少ない電解コンデンサが得られるようになった。
【００２３】
また、この発明における第２の電解コンデンサにおいては、電極にニオブとアルミニウムとを混合させた粉末を焼結させたニオブとアルミニウムとの混合焼結体を用い、この電極を陽極酸化させて、この電極の表面に酸化ニオブと酸化アルミニウムとが含有された誘電体層を形成するようにしたため、上記の酸化アルミニウムにより陽極酸化時において誘電体層が結晶化するのが抑制され、これにより誘電体層の絶縁性が低下するのが防止されて、漏れ電流の発生の少ない電解コンデンサが得られるようになった。
【００２４】
また、この発明における第３の電解コンデンサにおいては、ニオブ又はニオブ合金からなる電極にフッ素をドープさせ、この電極を陽極酸化させて誘電体層を形成するようにしたため、この陽極酸化時において誘電体層が結晶化するのが抑制され、これにより誘電体層の絶縁性が低下するのが防止されて、漏れ電流の発生の少ない電解コンデンサが得られるようになった。
【発明を実施するための最良の形態】
【００２５】
以下、この発明の実施例に係る電解コンデンサについて具体的に説明すると共に、比較例を挙げ、この発明の実施例に係る電解コンデンサにおいては、誘電体層が結晶化するのが抑制されて、漏れ電流の発生の少なくなることを明らかにする。なお、この発明の電解コンデンサは下記の実施例に示したものに限定されるものではなく、その要旨を変更しない範囲において適宜変更して実施できるものである。
（実施例Ａ１）
この実施例においては、ニオブ（Ｎｂ）粉末９９ｇに対して、添加金属としてタングステン（Ｗ）粉末を１ｇ添加し、これらを回転揺動式混合装置により２０分間混合させた。そして、この混合粉末を真空中において１５００℃で厚さ１００μｍになるまで加圧し、ニオブ中にタングステンが拡散されて合金化されたニオブ合金箔を作製した。
【００２６】
そして、このニオブ合金箔を１ｃｍ×５ｃｍの大きさに切断した後、このニオブ合金箔を、液温を６０℃にした０．６体積％の燐酸水溶液中において、３０Ｖで陽極酸化させて、このニオブ合金箔からなる電極の表面に誘電体層を形成した。
【００２７】
そして、このように表面に誘電体層が形成されたニオブ合金箔からなる電極を陽極に用い、図１に示すように、ビーカ１に収容させた２ｗｔ％のホウ酸水溶液２中に上記の陽極３を浸漬させると共に、この陽極３の周囲を覆うようにして、活性炭で構成された円筒状の陰極４をこの陽極３と接触しないようにして、上記のホウ酸水溶液２中に浸漬させて、実施例Ａ１の試験用電解コンデンサを作製した。
（実施例Ａ２）
この実施例においては、ニオブ粉末に添加させる添加金属の種類を上記の実施例Ａ１の場合と変更し、ニオブ粉末９９ｇに対して、バナジウム（Ｖ）粉末を１ｇ加えるようにし、それ以外は、上記の実施例Ａ１の場合と同様にして、実施例Ａ２の試験用電解コンデンサを作製した。
（実施例Ａ３）
この実施例においては、ニオブ粉末に添加させる添加金属の種類を上記の実施例Ａ１の場合と変更し、ニオブ粉末９９ｇに対して、亜鉛（Ｚｎ）粉末を１ｇ加えるようにし、それ以外は、上記の実施例Ａ１の場合と同様にして、実施例Ａ３の試験用電解コンデンサを作製した。
（実施例Ａ４）
この実施例においては、ニオブ粉末に添加させる添加金属の種類を上記の実施例Ａ１の場合と変更し、ニオブ粉末９９ｇに対して、アルミニウム（Ａｌ）粉末を１ｇ加えるようにし、それ以外は、上記の実施例Ａ１の場合と同様にして、実施例Ａ４の試験用電解コンデンサを作製した。
（実施例Ａ５）
この実施例においては、ニオブ粉末に添加させる添加金属の種類を上記の実施例Ａ１の場合と変更し、ニオブ粉末９９ｇに対して、モリブデン（Ｍｏ）粉末を１ｇ加えるようにし、それ以外は、上記の実施例Ａ１の場合と同様にして、実施例Ａ５の試験用電解コンデンサを作製した。
（実施例Ａ６）
この実施例においては、ニオブ粉末に添加させる添加金属の種類を上記の実施例Ａ１の場合と変更し、ニオブ粉末９９ｇに対して、ジルコニウム（Ｚｒ）粉末を１ｇ加えるようにし、それ以外は、上記の実施例Ａ１の場合と同様にして、実施例Ａ６の試験用電解コンデンサを作製した。
（実施例Ａ７）
この実施例においては、ニオブ粉末に添加させる添加金属の種類を上記の実施例Ａ１の場合と変更し、ニオブ粉末９９ｇに対して、ハフニウム（Ｈｆ）粉末を１ｇ加えるようにし、それ以外は、上記の実施例Ａ１の場合と同様にして、実施例Ａ７の試験用電解コンデンサを作製した。
（実施例Ａ８）
この実施例においては、ニオブ粉末に添加させる添加金属の種類を上記の実施例Ａ１の場合と変更し、ニオブ粉末９９ｇに対して、亜鉛粉末０．５ｇとアルミニウム粉末０．５ｇとを加えるようにし、それ以外は、上記の実施例Ａ１の場合と同様にして、実施例Ａ８の試験用電解コンデンサを作製した。
（比較例ａ１）
この比較例においては、上記の実施例Ａ１において、ニオブ粉末に対して添加金属のタングステン粉末を加えないようにして、ニオブだけで構成されたニオブ箔を作製し、それ以外は、上記の実施例Ａ１の場合と同様にして、比較例ａ１の試験用電解コンデンサを作製した。
（実施例Ｂ１）
この実施例においては、チタン（Ｔｉ）粉末９９ｇに対して、添加金属としてバナジウム（Ｖ）粉末を１ｇ加え、上記の実施例Ａ１の場合と同様に、これらを回転揺動式混合装置により２０分間混合させた後、この混合粉末を真空中において１５００℃で厚さ１００μｍになるまで加圧し、チタン中にバナジウムが拡散されて合金化されたチタン合金箔を作製した。
【００２８】
そして、このチタン合金箔を、上記の実施例Ａ１の場合と同様に、１ｃｍ×５ｃｍの大きさに切断した後、このチタン合金箔を、液温を６０℃にした０．６体積％の燐酸水溶液中において、３０Ｖで陽極酸化させて、このチタン合金箔からなる電極の表面に誘電体層を形成した。
【００２９】
そして、このように表面に誘電体層が形成されたチタン合金箔からなる電極を陽極に用い、それ以外は、上記の実施例Ａ１の場合と同様にして、実施例Ｂ１の試験用電解コンデンサを作製した。
（比較例ｂ１）
この比較例においては、上記の実施例Ｂ１において、チタン粉末に対して添加金属のバナジウム粉末を加えないようにして、チタンだけで構成されたチタン箔を作製し、それ以外は、上記の実施例Ｂ１の場合と同様にして、比較例ｂ１の試験用電解コンデンサを作製した。
【００３０】
ここで、上記のように作製した実施例Ａ１〜Ａ８の各試験用電解コンデンサにおける誘電体層をＸ線光電子分光（ＥＳＣＡ）により分析した結果、ニオブとアルミニウムを含む合金を用いた実施例Ａ４，Ａ８の試験用電解コンデンサにおける誘電体層においては、酸化ニオブと酸化アルミニウムとが含有されていることが確認された。
【００３１】
次いで、上記のように作製した実施例Ａ１〜Ａ８，Ｂ１及び比較例ａ１，ｂ１の各試験用電解コンデンサを使用し、それぞれ２０Ｖに保持して、２秒後の漏れ電流を測定した。そして、上記の実施例Ａ１の試験用電解コンデンサにおける漏れ電流値を１００とした指数で、各試験用電解コンデンサにおける漏れ電流値を求め、その結果を下記の表１に示した。
【００３２】
【表１】
2008022041.tif 000003
この結果から明らかなように、ニオブに対してタングステン、バナジウム、亜鉛、アルミニウム、モリブデン、ジルコニウム及びハフニウムから選択される少なくとも１種の添加金属を添加させて合金化させたニオブ合金からなる電極を陽極酸化させたものを用いた実施例Ａ１〜Ａ８の各試験用電解コンデンサは、ニオブだけからなる電極を陽極酸化させたものを用いた比較例ａ１の試験用電解コンデンサに比べて、漏れ電流が大きく減少していた。
【００３３】
また、チタンに対して、添加金属としてバナジウムを添加させて合金化させたチタン合金からなる電極を陽極酸化させたものを用いた実施例Ｂ１の試験用電解コンデンサも、チタンだけからなる電極を陽極酸化させたものを用いた比較例ｂ１の試験用電解コンデンサに比べて、漏れ電流が大きく減少していた。なお、チタンに対して、バナジウム以外のタングステン、亜鉛、アルミニウム、モリブデン、ジルコニウム及びハフニウムから選択される少なくとも１種の添加金属を添加させて合金化させたチタン合金からなる電極を陽極酸化させたものを用いた場合においても、同様の効果が得られる。
（実施例Ａ１．１〜Ａ１．１０）
これらの実施例Ａ１．１〜Ａ１．１０においては、ニオブ（Ｎｂ）粉末に対して添加金属として添加させるタングステン（Ｗ）粉末の割合を、前記の実施例Ａ１の場合と変更させて、ニオブ合金中におけるタングステンの含有量（ｗｔ％）を下記の表２に示すように変更させたニオブ合金箔を作製し、それ以外は、上記の実施例Ａ１の場合と同様にして、実施例Ａ１．１〜Ａ１．１０の各試験用電解コンデンサを作製した。
【００３４】
そして、このように作製した実施例Ａ１．１〜Ａ１．１０の各試験用電解コンデンサについても、上記の場合と同様にして、漏れ電流を測定し、上記の実施例Ａ１の試験用電解コンデンサにおける漏れ電流値を１００とした指数で、各試験用電解コンデンサにおける漏れ電流値を求め、その結果を下記の表２に示した。
【００３５】
【表２】
2008022041.tif 000004
この結果から明らかなように、ニオブ合金中におけるタングステンの含有量が０．０１〜１０ｗｔ％の範囲になったものを用いた実施例Ａ１及び実施例Ａ１．２〜Ａ１．８の各試験用電解コンデンサにおいては、漏れ電流値が低くなっており、特に、タングステンの含有量が０．１〜５．０ｗｔ％の範囲になったものを用いた実施例Ａ１及びＡ１．３〜Ａ１．６の各試験用電解コンデンサにおいては、さらに漏れ電流値が低くなっていた。なお、ニオブに対して、タングステン以外のバナジウム、亜鉛、アルミニウム、モリブデン及びジルコニウムから選択される少なくとも１種の添加金属を添加させて合金化させたニオブ合金についても同様の結果が得られ、さらにチタン合金についても同様の結果が得られる。
（実施例Ｃ１）
この実施例においては、タングステン（Ｗ）粉末９９ｇに対して、添加金属としてニオブ（Ｎｂ）粉末を１ｇ加え、上記の実施例Ａ１の場合と同様に、これらを回転揺動式混合装置により２０分間混合させた後、この混合粉末を真空中において１５００℃で厚さ１００μｍになるまで加圧し、タングステン中にニオブが拡散されて合金化されたタングステン合金箔を作製した。
【００３６】
そして、このタングステン合金箔を、上記の実施例Ａ１の場合と同様に、１ｃｍ×５ｃｍの大きさに切断した後、このタングステン合金箔を、液温を６０℃にした０．６体積％の燐酸水溶液中において、３０Ｖで陽極酸化させて、このタングステン合金箔からなる電極の表面に誘電体層を形成した。
【００３７】
そして、このように表面に誘電体層が形成されたタングステン合金箔からなる電極を陽極に用い、それ以外は、上記の実施例Ａ１の場合と同様にして、実施例Ｃ１の試験用電解コンデンサを作製した。
（実施例Ｃ２）
この実施例においては、タングステン粉末に対して添加させる添加金属の種類を上記の実施例Ｃ１の場合と変更し、タングステン粉末９９ｇに対して、チタン（Ｔｉ）粉末を１ｇ加えるようにし、それ以外は、上記の実施例Ｃ１の場合と同様にして、実施例Ｃ２の試験用電解コンデンサを作製した。
（実施例Ｃ３）
この実施例においては、タングステン粉末に対して添加させる添加金属の種類を上記の実施例Ｃ１の場合と変更し、タングステン粉末９９ｇに対して、タンタル（Ｔａ）粉末を１ｇ加えるようにし、それ以外は、上記の実施例Ｃ１の場合と同様にして、実施例Ｃ３の試験用電解コンデンサを作製した。
（実施例Ｃ４）
この実施例においては、タングステン粉末に対して添加させる添加金属の種類を上記の実施例Ｃ１の場合と変更し、タングステン粉末９９ｇに対して、バナジウム（Ｖ）粉末を１ｇ加えるようにし、それ以外は、上記の実施例Ｃ１の場合と同様にして、実施例Ｃ４の試験用電解コンデンサを作製した。
（実施例Ｃ５）
この実施例においては、タングステン粉末に対して添加させる添加金属の種類を上記の実施例Ｃ１の場合と変更し、タングステン粉末９９ｇに対して、亜鉛（Ｚｎ）粉末を１ｇ加えるようにし、それ以外は、上記の実施例Ｃ１の場合と同様にして、実施例Ｃ５の試験用電解コンデンサを作製した。
（実施例Ｃ６）
この実施例においては、タングステン粉末に対して添加させる添加金属の種類を上記の実施例Ｃ１の場合と変更し、タングステン粉末９９ｇに対して、アルミニウム（Ａｌ）粉末を１ｇ加えるようにし、それ以外は、上記の実施例Ｃ１の場合と同様にして、実施例Ｃ６の試験用電解コンデンサを作製した。
（実施例Ｃ７）
この実施例においては、タングステン粉末に対して添加させる添加金属の種類を上記の実施例Ｃ１の場合と変更し、タングステン粉末９９ｇに対して、モリブデン（Ｍｏ）粉末を１ｇ加えるようにし、それ以外は、上記の実施例Ｃ１の場合と同様にして、実施例Ｃ７の試験用電解コンデンサを作製した。
（実施例Ｃ８）
この実施例においては、タングステン粉末に対して添加させる添加金属の種類を上記の実施例Ｃ１の場合と変更し、タングステン粉末９９ｇに対して、ジルコニウム（Ｚｒ）粉末を１ｇ加えるようにし、それ以外は、上記の実施例Ｃ１の場合と同様にして、実施例Ｃ８の試験用電解コンデンサを作製した。
（実施例Ｃ９）
この実施例においては、タングステン粉末に対して添加させる添加金属の種類を上記の実施例Ｃ１の場合と変更し、タングステン粉末９９ｇに対して、ハフニウム（Ｈｆ）粉末を１ｇ加えるようにし、それ以外は、上記の実施例Ｃ１の場合と同様にして、実施例Ｃ９の試験用電解コンデンサを作製した。
（実施例Ｃ１０）
この実施例においては、タングステン粉末に対して添加させる添加金属の種類を上記の実施例Ｃ１の場合と変更し、タングステン粉末９９ｇに対して、タンタル粉末０．５ｇとニオブ粉末０．５ｇとを加えるようにし、それ以外は、上記の実施例Ｃ１の場合と同様にして、実施例Ｃ１０の試験用電解コンデンサを作製した。
（比較例ｃ１）
この比較例においては、上記の実施例Ｃ１において、タングステン粉末に対して添加金属のニオブ粉末を加えないようにして、タングステンだけで構成されたタングステン箔を作製し、それ以外は、上記の実施例Ｃ１の場合と同様にして、比較例ｃ１の試験用電解コンデンサを作製した。
【００３８】
そして、このように作製した実施例Ｃ１〜Ｃ１０及び比較例ｃ１の各試験用電解コンデンサと、参考のために前記の比較例ａ１及び比較例ｂ１の各試験用電解コンデンサを使用し、それぞれ２０Ｖに保持して、２秒後の漏れ電流を測定した。そして、上記の実施例Ｃ１の試験用電解コンデンサにおける漏れ電流値を１００とした指数で、上記の各試験用電解コンデンサにおける漏れ電流値を求め、その結果を下記の表３に示した。
【００３９】
【表３】
2008022041.tif 000005
この結果から明らかなように、タングステンに対して、ニオブ、チタン、タンタル、バナジウム、亜鉛、アルミニウム、モリブデン、ジルコニウム及びハフニウムから選択される少なくとも１種の添加金属を添加させて合金化させたタングステン合金からなる電極を陽極酸化させたものを用いた実施例Ｃ１〜Ｃ１０の各試験用電解コンデンサは、タングステンだけからなる電極を陽極酸化させたものを用いた比較例ｃ１の試験用電解コンデンサや、ニオブだけからなる電極を陽極酸化させたものを用いた比較例ａ１の試験用電解コンデンや、チタンだけからなる電極を陽極酸化させたものを用いた比較例ｂ１の試験用電解コンデンサに比べて、漏れ電流が大きく減少していた。
（実施例Ｃ１．１〜Ｃ１．１０）
これらの実施例Ｃ１．１〜Ｃ１．１０においては、タングステン（Ｗ）粉末に対して、添加金属として添加させるニオブ（Ｎｂ）粉末の割合を、前記の実施例Ｃ１の場合と変更させて、タングステン合金中におけるニオブの含有量（ｗｔ％）を下記の表４に示すように変更させたタングステン合金箔を作製し、それ以外は、上記の実施例Ｃ１の場合と同様にして、実施例Ｃ１．１〜Ｃ１．１０の各試験用電解コンデンサを作製した。
【００４０】
そして、このように作製した実施例Ｃ１．１〜Ｃ１．１０の各試験用電解コンデンサについても、上記の場合と同様にして、漏れ電流を測定し、上記の実施例Ｃ１の試験用電解コンデンサにおける漏れ電流値を１００とした指数で、各試験用電解コンデンサにおける漏れ電流値を求め、その結果を下記の表４に示した。
【００４１】
【表４】
2008022041.tif 000006
この結果から明らかなように、タングステン合金中におけるニオブの含有量が０．０１〜１０．０ｗｔ％の範囲になったものを用いた実施例Ｃ１．２〜Ｃ１．８及びＣ１の各試験用電解コンデンサにおいて漏れ電流値が低くなっており、特に、タングステンの含有量が０．０１〜５．０ｗｔ％の範囲になったものを用いた実施例Ｃ１．２〜Ｃ１．６及びＣ１の各試験用電解コンデンサにおいてはさらに漏れ電流値が低くなっていた。なお、タングステンに対して、ニオブ以外のチタン、タンタル、バナジウム、亜鉛、アルミニウム、モリブデン、ジルコニウム及びハフニウムから選択される少なくとも１種の添加金属を添加させて合金化させたタングステン合金についても同様の結果が得られる。
（実施例Ｄ１）
この実施例においては、前記の比較例ａ１の場合と同様にして、ニオブだけで構成された、厚さが１００μｍ，大きさが１ｃｍ×５ｃｍになったニオブ箔からなる電極を作製した後、この電極をフッ素ガス雰囲気中において６０℃で１時間熱処理して、この電極中にフッ素をドープさせた。
【００４２】
そして、このようにフッ素がドープされた電極を、液温を６０℃にした０．６体積％の燐酸水溶液中において３０Ｖで陽極酸化させて、このニオブ箔からなる電極の表面に誘電体層を形成した。ここで、このように形成した誘電体層をＸ線光電子分光（ＥＳＣＡ）により分析した結果、この誘電体層中にニオブのフッ化物が含有されていることが確認された。
【００４３】
次いで、このような誘電体層が形成されたニオブ箔からなる電極を陽極に用い、それ以外は、上記の実施例Ａ１の場合と同様にして、実施例Ｄ１の試験用電解コンデンサを作製した。
（実施例Ｄ２）
この実施例においては、前記の比較例ａ１の場合と同様にして、ニオブだけで構成された、厚さが１００μｍ，大きさが１ｃｍ×５ｃｍになったニオブ箔からなる電極を作製した。
【００４４】
そして、この電極を液温が６０℃になった０．２重量％のフッ化アンモニウム水溶液中において３０Ｖで陽極酸化させて、このニオブ箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００４５】
次いで、このよう誘電体層が形成されたニオブ箔からなる電極を陽極に用い、それ以外は、上記の実施例Ａ１の場合と同様にして、実施例Ｄ２の試験用電解コンデンサを作製した。
（実施例Ｄ３）
この実施例においては、電極を陽極酸化させるにあたり、上記の実施例Ｄ２におけるフッ化アンモニウム水溶液に代えてフッ化カリウム水溶液を用い、それ以外は、上記の実施例Ｄ２の場合と同様にして、ニオブ箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００４６】
次いで、このよう誘電体層が形成されたニオブ箔からなる電極を陽極に用い、それ以外は、上記の実施例Ａ１の場合と同様にして、実施例Ｄ３の試験用電解コンデンサを作製した。
（実施例Ｄ４）
この実施例においては、電極を陽極酸化させるにあたり、上記の実施例Ｄ２におけるフッ化アンモニウム水溶液に代えてフッ化ナトリウム水溶液を用い、それ以外は、上記の実施例Ｄ２の場合と同様にして、ニオブ箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００４７】
次いで、このよう誘電体層が形成されたニオブ箔からなる電極を陽極に用い、それ以外は、上記の実施例Ａ１の場合と同様にして、実施例Ｄ４の試験用電解コンデンサを作製した。
（実施例Ｄ５）
この実施例においては、電極を陽極酸化させるにあたり、上記の実施例Ｄ２におけるフッ化アンモニウム水溶液に代えてフッ酸を用い、それ以外は、上記の実施例Ｄ２の場合と同様にして、ニオブ箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００４８】
次いで、このよう誘電体層が形成されたニオブ合金箔からなる電極を陽極に用い、それ以外は、上記の実施例Ａ１の場合と同様にして、実施例Ｄ５の試験用電解コンデンサを作製した。
（実施例Ｄ６）
この実施例においては、前記の実施例Ａ１の場合と同様にして、ニオブ合金中にタングステンが１ｗｔ％含有され、厚さが１００μｍ，大きさが１ｃｍ×５ｃｍになったニオブ合金箔からなる電極を作製した後、この電極をフッ素ガス雰囲気中において６０℃で１時間熱処理して、この電極中にフッ素をドープさせた。
【００４９】
そして、このようにフッ素がドープされた電極を、液温を６０℃にした０．６体積％の燐酸水溶液中において３０Ｖで陽極酸化させて、このニオブ合金箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００５０】
次いで、このような誘電体層が形成されたニオブ合金箔からなる電極を陽極に用い、それ以外は、上記の実施例Ａ１の場合と同様にして、実施例Ｄ２の試験用電解コンデンサを作製した。
（実施例Ｄ７）
この実施例においては、前記の実施例Ａ１の場合と同様にして、ニオブ合金中にタングステンが１ｗｔ％含有され、厚さが１００μｍ，大きさが１ｃｍ×５ｃｍになったニオブ合金箔からなる電極を作製した。
【００５１】
そして、この電極を液温が６０℃になった０．２重量％のフッ化アンモニウム水溶液中において３０Ｖで陽極酸化させて、このニオブ合金箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００５２】
次いで、このような誘電体層が形成されたニオブ合金箔からなる電極を陽極に用い、それ以外は、上記の実施例Ａ１の場合と同様にして、実施例Ｄ７の試験用電解コンデンサを作製した。
（実施例Ｄ８）
この実施例においては、電極を陽極酸化させるにあたり、上記の実施例Ｄ７におけるフッ化アンモニウム水溶液に代えてフッ化カリウム水溶液を用い、それ以外は、上記の実施例Ｄ７の場合と同様にして、ニオブ合金箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００５３】
次いで、このような誘電体層が形成されたニオブ合金箔からなる電極を陽極に用い、それ以外は、上記の実施例Ａ１の場合と同様にして、実施例Ｄ８の試験用電解コンデンサを作製した。
（実施例Ｄ９）
この実施例においては、電極を陽極酸化させるにあたり、上記の実施例Ｄ７におけるフッ化アンモニウム水溶液に代えてフッ化ナトリウム水溶液を用い、それ以外は、上記の実施例Ｄ７の場合と同様にして、ニオブ合金箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００５４】
次いで、このような誘電体層が形成されたニオブ合金箔からなる電極を陽極に用い、それ以外は、上記の実施例Ａ１の場合と同様にして、実施例Ｄ９の試験用電解コンデンサを作製した。
（実施例Ｄ１０）
この実施例においては、電極を陽極酸化させるにあたり、上記の実施例Ｄ７におけるフッ化アンモニウム水溶液に代えてフッ酸を用い、それ以外は、上記の実施例Ｄ７の場合と同様にして、ニオブ合金箔からなる電極の表面に誘電体層を形成した。ここで、このように形成した誘電体層をＸ線光電子分光（ＥＳＣＡ）により分析した結果、上記の実施例Ｄ１の場合と同様に、この誘電体層中にニオブのフッ化物が含有されていることが確認された。
【００５５】
次いで、このような誘電体層が形成されたニオブ合金箔からなる電極を陽極に用い、それ以外は、上記の実施例Ａ１の場合と同様にして、実施例Ｄ１０の試験用電解コンデンサを作製した。
【００５６】
そして、上記のように陽極酸化によりフッ素が含有された誘電体層が表面に形成された電極を用いた実施例Ｄ１〜Ｄ１０の各試験用電解コンデンサと、参考のためにフッ素が含有されていない誘電体層が表面に形成された電極を用いた前記の比較例ａ１，実施例Ａ１の各試験用電解コンデンサとを使用し、それぞれ２０Ｖに保持して、２秒後の漏れ電流を測定した。そして、上記の実施例Ｄ２の試験用電解コンデンサにおける漏れ電流値を１００とした指数で、上記の各試験用電解コンデンサにおける漏れ電流値を求め、その結果を下記の表５に示した。
【００５７】
【表５】
2008022041.tif 000007
この結果から明らかなように、陽極酸化によりニオブのフッ化物が含有された誘電体層が表面に形成された電極を使用した実施例Ｄ１〜Ｄ１０の各試験用電解コンデンサは、フッ素が含有されていない誘電体層が表面に形成された電極を用いた対応する比較例ａ１，実施例Ａ１の各試験用電解コンデンサに比べて、漏れ電流が小さくなっていた。
（実施例Ｄ１．１〜Ｄ１．６）
これらの実施例Ｄ１．１〜Ｄ１．６においては、上記の実施例Ｄ１において、ニオブ箔からなる電極をフッ素ガス雰囲気中で熱処理する温度だけを下記の表６に示すように変更し、それ以外は、上記の実施例Ｄ１の場合と同様にして、実施例Ｄ１．１〜Ｄ１．６の各試験用電解コンデンサを作製した。
【００５８】
そして、このように作製した実施例Ｄ１．１〜Ｄ１．６の各試験用電解コンデンサについても、上記の場合と同様にして、漏れ電流を測定し、上記の実施例Ｄ１の試験用電解コンデンサにおける漏れ電流値を１００とした指数で、各試験用電解コンデンサにおける漏れ電流値を求め、その結果を下記の表６に示した。
【００５９】
【表６】
2008022041.tif 000008
この結果から明らかなように、電極をフッ素ガス雰囲気中で熱処理して、電極中にフッ素をドープさせるにあたり、その熱処理温度をフッ化ニオブの沸点である２２５℃より低い３０〜２００℃の範囲にした実施例Ｄ１，Ｄ１．１〜Ｄ１．５の各試験用電解コンデンサは、熱処理温度をフッ化ニオブの沸点である２２５℃にした実施例Ｄ１．６の試験用電解コンデンサに比べて、漏れ電流が小さくなっており、特に熱処理温度を４０〜１５０℃の範囲にした実施例Ｄ１，Ｄ１．２〜Ｄ１．４の試験用電解コンデンサにおいては、さらに漏れ電流が少なくなっていた。
（実施例Ｅ１）
この実施例Ｅ１においては、平均粒径が１μｍのニオブ粉末と平均粒径が１μｍのアルミニウム粉末とを９９：１の重量比で混合させた混合粉末９９重量部に対して、バインダーとして樟脳を１重量部の割合で加えて混合させ、この混合物にニオブ金属からなる電極端子を埋設させ、これをプレスによって圧縮成形し、この成形体を１０-5Ｔｏｒｒの真空条件下において１５００℃で５時間焼成して、ニオブとアルミニウムとの混合焼結体を得た。
【００６０】
そして、このニオブとアルミニウムとの混合焼結体を、上記の実施例Ａ１の場合と同様に、液温を６０℃にした０．６体積％の燐酸水溶液中において、３０Ｖで陽極酸化させて、このニオブとアルミニウムとの混合焼結体からなる電極の表面に誘電体層を形成した。
【００６１】
次いで、上記の誘電体層の上にポリピロールからなる電解質層を重合法を用いて形成し、さらにこの電解質層の上にカーボン層と銀ペースト層とを形成し、図２に示すような電解コンデンサを作製した。
【００６２】
なお、図２に示す電解コンデンサは、上記のようにニオブとアルミニウムとの混合焼結体からなる電極（陽極）１１の表面に誘電体層１２が形成され、この誘電体層１２の表面に、ポリピロールからなる電解質層１３と、カーボン層１４と、銀ペースト層１５と、導電性接着剤層１６と、樹脂層１７とが順々に形成されると共に、上記の電極１１に取り付けられた陽極端子１９及び上記の導電性接着剤層１６によって銀ペースト層１５に取り付けられた陰極端子１８が樹脂層１７の外部に取り出されている。
（実施例Ｅ２〜Ｅ１１）
実施例Ｅ２〜Ｅ１１においては、上記の実施例Ｅ１において、平均粒径が１μｍのニオブ粉末と平均粒径が１μｍのアルミニウム粉末とを混合させる重量比だけを変更し、それ以外は、上記の実施例Ｅ１の場合と同様にして、実施例Ｅ２〜Ｅ１１の各電解コンデンサを作製した。
【００６３】
なお、上記のニオブ粉末とアルミニウム粉末とを混合させる重量比を、実施例Ｅ２では９９．９９５：０．００５に、実施例Ｅ３では９９．９９：０．０１に、実施例Ｅ４では９９．９：０．１に、実施例Ｅ５では９９．５：０．５に、実施例Ｅ６では９７．５：２．５に、実施例Ｅ７では９５：５に、実施例Ｅ８では９２．５：７．５に、実施例Ｅ９では９０：１０に、実施例Ｅ１０では８９：１１に、実施例Ｅ１１では８７．５：１２．５にした。
（比較例ｅ１）
この比較例ｅ１においては、上記の実施例Ｅ１において、平均粒径が１μｍのニオブ粉末に対してアルミニウム粉末を加えないようにし、それ以外は、上記の実施例Ｅ１の場合と同様にして、比較例ｅ１の電解コンデンサを作製した。
【００６４】
ここで、上記のように作製した実施例Ｅ１〜Ｅ１１の各試験用電解コンデンサにおける誘電体層をＸ線光電子分光（ＥＳＣＡ）により分析した結果、誘電体層に、酸化ニオブと酸化アルミニウムとが含有されていることが確認された。
【００６５】
次に、上記のように作製した実施例Ｅ１〜Ｅ１１及び比較例ｅ１の各電解コンデンサにおける上記の上記の陽極端子１９と陰極端子１８との間をそれぞれ２０Ｖの定電圧に保持して、２秒後の漏れ電流を測定し、上記の実施例Ｅ１の電解コンデンサにおける漏れ電流値を１００とした指数で、上記の各電解コンデンサにおける漏れ電流値を求め、その結果を下記の表７に示した。
【００６６】
【表７】
2008022041.tif 000009
この結果から明らかなように、ニオブとアルミニウムとの混合焼結体からなる電極を用いた実施例Ｅ１〜Ｅ１１の各電解コンデンサは、アルミニウムを混合させなかったニオブの焼結体からなる電極を用いた比較例ｅ１の電解コンデンサに比べて、漏れ電流が小さくなっていた。特に、ニオブとアルミニウムとの合計量に対するアルミニウムの量を０．０１〜１０ｗｔ％の範囲にした実施例Ｅ１，Ｅ３〜Ｅ９の各電解コンデンサにおいては、漏れ電流が大幅に少なくなっていた。
【図面の簡単な説明】
【００６７】
【図１】この発明の実施例Ａ〜Ｄ及び比較例ａ〜ｃの各例において作製した試験用電解コンデンサの概略説明図である。
【図２】この発明の実施例Ｅ１〜Ｅ１１及び比較例ｅ１において作製した電解コンデンサの概略説明図である。
【符号の説明】
【００６８】
３  陽極
４  陰極
１１  電極（陽極）
１２  誘電体層
１３  電解質層
１４  カーボン層
１５  銀ペースト層
１６  導電性接着剤層
１７  樹脂層
１８  陰極端子
１９  陽極端子
【図１】
2008022041.tif 000010
【図２】
2008022041.tif 000011